"酸変性ポリオレフィン樹脂Aとポリアミド樹脂Bとをグラフト重合させて得られる樹脂Cを、さらに、エポキシ基を1分子中に2つ以上有するエポキシ基含有樹脂Dとグラフト重合させて得られる、グラフト共重合体Gを含有することを特徴とする接着性樹脂組成物。前記酸変性ポリオレフィン樹脂Aと前記ポリアミド樹脂Bと前記エポキシ基含有樹脂Dとの合計を100質量とするうち、前記酸変性ポリオレフィン樹脂Aが85~98質量、前記ポリアミド樹脂Bが1~9質量、前記エポキシ基含有樹脂Dが1~14質量の範囲内で含まれることを特徴とする請求項1に記載の接着性樹脂組成物。前記酸変性ポリオレフィン樹脂Aが、酸変性ポリプロピレン系樹脂であることを特徴とする請求項1または2に記載の接着性樹脂組成物。前記グラフト重合が、溶融グラフト重合であることを特徴とする請求項1~3のいずれかに記載の接着性樹脂組成物。請求項1~4のいずれかに記載の接着性樹脂組成物から形成される、フィルムまたはシートからなることを特徴とする接着性樹脂成形体。基材の少なくとも片面に、請求項1~4のいずれかに記載の接着性樹脂組成物からなる接着性樹脂層が積層されてなることを特徴とする積層体。共押出法によって積層された複数の樹脂層のうち、少なくとも片方の表面層が、請求項1~4のいずれかに記載の接着性樹脂組成物からなる接着性樹脂層であることを特徴とする積層体。しかしながら、特許文献1では、ポリエチレン樹脂を主成分としたブレンド樹脂が記載されているが、ポリエチレンが主成分であるため耐熱性が低く、その樹脂組成物を用いたフィルムが金属接着後80°Cを超える温度環境下に保管された時、金属から剥離してしまう。また、特許文献2では、プロピレン系重合体30~65質量、酸変性ポリプロピレン系重合体5~20質量、エポキシ基含有ポリエチレン30~50質量であるブレンド樹脂が記載されているが、プロピレン系樹脂とエチレン系樹脂を単にブレンドしているだけであるため、接着強度や、その他の物性でバラつきが発生し、またフィッシュアイの発生による外観不良も発生する。本発明は、上記事情に鑑みてなされたものであり、接着性の優れる接着性樹脂組成物、接着性樹脂成形体、及び積層体を提供することを課題とする。前記課題を解決するため、本発明は、酸変性ポリオレフィン樹脂Aとポリアミド樹脂Bとをグラフト重合させて得られる樹脂Cを、さらに、エポキシ基を1分子中に2つ以上有するエポキシ基含有樹脂Dとグラフト重合させて得られる、グラフト共重合体Gを含有することを特徴とする接着性樹脂組成物を提供する。本発明の接着性樹脂組成物においては、前記酸変性ポリオレフィン樹脂Aと前記ポリアミド樹脂Bと前記エポキシ基含有樹脂Dとの合計を100質量とするうち、前記酸変性ポリオレフィン樹脂Aが85~98質量、前記ポリアミド樹脂Bが1~9質量、前記エポキシ基含有樹脂Dが1~14質量の範囲内で含まれることが好ましい。また、前記酸変性ポリオレフィン樹脂Aが、酸変性ポリプロピレン系樹脂であることが好ましい。また、前記グラフト重合が、溶融グラフト重合であることが好ましい。また、本発明は、前記接着性樹脂組成物から形成される、フィルムまたはシートからなることを特徴とする接着性樹脂成形体を提供する。また、本発明は、基材の少なくとも片面に、前記接着性樹脂組成物からなる接着性樹脂層が積層されてなることを特徴とする積層体を提供する。また、本発明は、共押出法によって積層された複数の樹脂層のうち、少なくとも片方の表面層が、前記接着性樹脂組成物からなる接着性樹脂層であることを特徴とする積層体を提供する。本発明の接着性樹脂組成物は、接着性や、耐熱性に優れており、電気電子部品、自動車部品など幅広い分野に好適に利用することができる。以下、好適な実施の形態に基づき、本発明を説明する。本発明の接着性樹脂組成物は、酸変性ポリオレフィン樹脂Aとポリアミド樹脂Bとをグラフト重合させて得られる樹脂Cを、さらに、エポキシ基を1分子中に2つ以上有するエポキシ基含有樹脂Dとグラフト重合させて得られる、グラフト共重合体Gを含有する。酸変性ポリオレフィン樹脂A本発明で用いられる酸変性ポリオレフィン樹脂Aは、不飽和カルボン酸またはその誘導体で変性されたポリオレフィン系樹脂であり、ポリオレフィン系樹脂中にカルボキシル基や無水カルボン酸基を有する。好ましくは、ポリオレフィン系樹脂を、不飽和カルボン酸またはその誘導体で変性したものである。酸変性ポリオレフィン樹脂における酸変性方法としては、有機過酸化物や脂肪族アゾ化合物などのラジカル重合開始剤の存在下で酸官能基含有モノマーをポリオレフィン樹脂と溶融混練する等のグラフト変性や、酸官能基含有モノマーとオレフィン類との共重合などが挙げられる。前記ポリオレフィン類としては、ポリエチレン、ポリプロピレン、ポリ-1-ブテン、ポリイソブチレン、プロピレンとエチレンまたはα-オレフィンとのランダム共重合体、プロピレンとエチレンまたはα-オレフィンとのブロック共重合体などが挙げられる。中でも、ホモポリプロピレンホモPP、プロピレン単独重合体、プロピレン-エチレンのブロック共重合体ブロックPP、プロピレン-エチレンのランダム共重合体ランダムPP等のポリプロピレン系樹脂が好ましい。特に、ランダムPPが好ましい。共重合する場合の前記オレフィン類としては、エチレン、プロピレン、1-ブテン、イソブチレン、1-ヘキセン、α-オレフィン等のオレフィン系モノマーが挙げられる。酸官能基含有モノマーとしては、エチレン性二重結合と、カルボン酸基またはカルボン酸無水物基とを、同一分子内に持つ化合物であり、各種の不飽和モノカルボン酸、ジカルボン酸、またはジカルボン酸の酸無水物からなる。カルボン酸基を有する酸官能基含有モノマーカルボン酸基含有モノマーとしては、アクリル酸、メタクリル酸、マレイン酸、ナジック酸、フマル酸、イタコン酸、シトラコン酸、クロトン酸、イソクロトン酸、テトラヒドロフタル酸、エンド-ビシクロ[2.2.1]-5-ヘプテン-2,3-ジカルボン酸エンディック酸などのα,β-不飽和カルボン酸モノマーが挙げられる。カルボン酸無水物基を有する酸官能基含有モノマーカルボン酸無水物基含有モノマーとしては、無水マレイン酸、無水ナジック酸、無水イタコン酸、無水シトラコン酸、無水エンディック酸などの不飽和ジカルボン酸無水物モノマーが挙げられる。これらの酸官能基含有モノマーは、酸変性ポリオレフィン樹脂Aにおいて、1種類を用いてもよく、2種類以上を併用してもよい。酸官能基含有モノマーのうち、より好ましくは、カルボン酸無水物基含有モノマーであり、より好ましくは、無水マレイン酸である。酸変性に用いた酸官能基含有モノマーの一部が未反応である場合は、接着力への悪影響を抑制するため、未反応の酸官能基含有モノマーを除去したものを、前記酸変性ポリオレフィン樹脂Aとして用いることが好ましい。酸変性ポリオレフィン樹脂Aにおけるプロピレン成分に関しては、該樹脂の耐熱性の観点により、プロピレン単位が過半量であることが好ましい。ここでいう過半量とは、酸変性ポリオレフィン樹脂Aに対するプロピレン成分が50重量以上のことを意味する。したがって、前記酸変性ポリオレフィン樹脂Aとしては、プロピレン単位が過半量である、酸変性ポリプロピレン系樹脂が好ましい。ポリアミド樹脂B本発明で用いられるポリアミド樹脂Bは、主鎖中に、アミド結合-CONH-の繰り返し構造を有するポリマーである。ポリアミド樹脂Bとしては、ω-アミノカルボン酸の重縮合や環状ラクタムの開環重合等で得られ、一般式NHRCOnで表されるもの;ジアミンとジカルボン酸との重縮合等で得られ、一般式NHRNHCOR’COnで表されるもの;ナイロン系エラストマーなどが挙げられる。なお、上記の一般式において、nは、繰り返し単位の個数であり、RおよびR’は、アルキレン基等の2価の有機基を表す。ポリアミド樹脂Bとして使用できるナイロンとしては、ナイロン6、ナイロン7、ナイロン11、ナイロン12、ナイロン6,6、ナイロン6,10等が挙げられる。また、ナイロン系エラストマーとしては、例えば宇部興産株式会社製のポリエーテルポリアミドエラストマーUBESTA登録商標XPA商品名などが挙げられる。本発明において、ポリアミド樹脂Bは、酸変性ポリオレフィン樹脂Aの酸官能基とグラフト重合可能な官能基アミノ基を一方の末端に有し、さらに、エポキシ基含有樹脂Dのエポキシ基とグラフト重合可能な官能基カルボキシル基またはアミノ基を他方の末端に有することにより、酸変性ポリオレフィン樹脂Aとポリアミド樹脂Bとエポキシ基含有樹脂Dとが共有結合で連結されたグラフト共重合体Gを構成することができる。ポリアミド樹脂Bは、相溶性や接着性を向上する点で、数平均分子量Mnが、5,000~15,000の範囲内のものが好ましい。エポキシ基含有樹脂D本発明で用いられるエポキシ基含有樹脂Dは、エポキシ基を1分子中に2つ以上有する化合物であり、1つのエポキシ基を、前記ポリアミド樹脂Bとのグラフト重合に用いても、他のエポキシ基を、接着性の改善に用いることができる。前記エポキシ基含有樹脂Dとしては、エポキシ基含有ビニルモノマーの共重合体、ビスフェノール類とエピクロルヒドリンより合成されるフェノキシ樹脂、各種のエポキシ樹脂などが挙げられる。エポキシ基含有ビニルモノマーとしては、グリシジルメタクリレートGMAやグリシジルアクリレート等のグリシジルエステル類、アリルグリシジルエーテル等のグリシジルエーテル類、エポキシブテン等のエポキシアルケン類などが挙げられる。エポキシ基含有ビニルモノマーの共重合体において、エポキシ基含有ビニルモノマーと共重合される、他のモノマーとしては、エチレンやプロピレン等のオレフィン類、メタアクリル酸エステル等のアクリル系モノマー、酢酸ビニル等が挙げられる。エポキシ基含有ビニルモノマーの共重合体としては、エチレン―グリシジルメタクリレートE-GMA共重合体などが挙げられる。フェノキシ樹脂としては、両末端にエポキシ基を有するものが用いられ、そのビスフェノール類としては、ビスフェノールA、ビスフェノールFやそれらの共重合型などが挙げられる。エポキシ樹脂としては、ビスフェノール型エポキシ樹脂、ノボラック型エポキシ樹脂、グリシジルアミン型エポキシ樹脂、グリシジルエステル型エポキシ樹脂などが挙げられる。エポキシ基含有樹脂Dは、相溶性や接着性を向上する点で、重量平均分子量Mwが、5,000~100,000の範囲内のものが好ましい。グラフト共重合体G本発明の接着性樹脂組成物に含まれるグラフト共重合体Gは、前記酸変性ポリオレフィン樹脂Aと前記ポリアミド樹脂Bとをグラフト重合させて得られる樹脂Cを、さらに、前記エポキシ基含有樹脂Dとグラフト重合させて得られるものである。中間体の樹脂Cは、前記酸変性ポリオレフィン樹脂Aの酸官能基と、前記ポリアミド樹脂Bのアミノ基とが、グラフト重合したものであることが好ましい。また、グラフト共重合体Gは、前記ポリアミド樹脂Bのカルボキシル基またはアミノ基と、前記エポキシ基含有樹脂Dのエポキシ基とが、グラフト重合したものであることが好ましい。このようなグラフト共重合体Gによれば、前記酸変性ポリオレフィン樹脂Aと、前記ポリアミド樹脂Bと、前記エポキシ基含有樹脂Dとが、グラフト重合することにより、相互の分離を防ぎ、官能基の相乗効果により、金属材料に対しても、優れた接着力を有することができる。また、エポキシ基含有樹脂Dのエポキシ基と酸変性ポリオレフィン樹脂Aの酸官能基との反応性が高い場合であっても、ポリアミド樹脂Bを併用して、樹脂Cを生成させることにより、グラフト重合時にゲルが発生しにくくなり、フィッシュアイの発生を抑制することができる。前記グラフト共重合体Gは、そのグラフト重合が、溶融グラフト重合に行われることが好ましい。この溶融グラフト重合は、溶融混練により、装置内でグラフト重合するものである。溶融混練の装置としては、一軸押出機、多軸押出機、バンバリーミキサー、プラストミル、加熱ロールニーダーなどを使用することができる。溶融混練時の加熱温度は、原料樹脂が充分に溶融する温度で、適宜加熱すればよいが、熱分解を抑制する観点から、300°C以下とすることが好ましい。前記グラフト共重合体Gは、次のいずれの方法によっても、製造可能である。1前記酸変性ポリオレフィン樹脂Aと前記ポリアミド樹脂Bとを溶融混練し、グラフト重合させて得られる樹脂Cを押出ペレット化した後、前記樹脂Cと前記エポキシ基含有樹脂Dとを溶融混練し、グラフト重合させて得られるグラフト共重合体Gを押出成形する2工程。2前記酸変性ポリオレフィン樹脂Aと前記ポリアミド樹脂Bとを溶融混練し、グラフト重合させて得られる樹脂Cが溶融状態のまま、さらに前記エポキシ基含有樹脂Dを途中から加えて溶融混練し、グラフト重合させて得られるグラフト共重合体Gを押出成形する1工程。2段階のグラフト重合を2工程で行い、途中で樹脂Cのペレットを得る方法によれば、あらかじめ樹脂Cのペレットを製造しておき、前記グラフト共重合体Gを製造する必要が生じたときに、前記樹脂Cと前記エポキシ基含有樹脂Dとをグラフト重合するだけで、目的とするグラフト共重合体Gを得ることができる。2段階のグラフト重合を1工程で行う場合においては、溶融混練の装置を1つ使用するだけで、目的とするグラフト共重合体Gを得ることができる。装置として、押出機を用いる場合には、スクリュの根元後端側のホッパから、酸変性ポリオレフィン樹脂Aと前記ポリアミド樹脂Bとを投入し、これらを前先端側に送りながら溶融混練して、樹脂Cを合成し、さらに、バレルの途中に設置した別のホッパから、前記エポキシ基含有樹脂Dを投入して、溶融混練する。本発明の接着性樹脂組成物において、原料樹脂の配合比は適宜設定可能であるが、前記酸変性ポリオレフィン樹脂Aと前記ポリアミド樹脂Bと前記エポキシ基含有樹脂Dとの合計を100質量とするうち、前記酸変性ポリオレフィン樹脂Aが85~98質量、前記ポリアミド樹脂Bが1~9質量、前記エポキシ基含有樹脂Dが1~14質量の範囲内で含まれることが好ましい。接着性樹脂層本発明の接着性樹脂組成物は、本発明の接着性樹脂組成物の溶融混練により得られたグラフト共重合体Gを、押出成形する方法により、接着性樹脂層を製造することが可能である。本発明においては、前記酸変性ポリオレフィン樹脂Aの酸官能基や、前記エポキシ基含有樹脂Dの水酸基及びエポキシ基が存在することにより、優れた接着力が得られる。特に、ベース樹脂である、前記酸変性ポリオレフィン樹脂Aの融点Tmに近い、比較的低温の温度領域においても、優れた接着力が得られ、低温接着性が向上する。本発明の接着性樹脂組成物は、その他の添加剤として、充填剤、着色剤、酸化防止剤、消泡剤、レベリング剤、光吸収剤などを適宜添加することができる。接着性樹脂成形体本発明の接着性樹脂成形体は、本発明の接着性樹脂組成物から形成され、フィルム、シート等の形状を有する成形体であり、接着性樹脂フィルムや、接着性樹脂シート等として用いることができる。本発明の接着性樹脂成形体は、本発明の接着性樹脂組成物の溶融混練により得られたグラフト共重合体Gを、押出成形により、フィルム、シート等の形状に成形する方法で、製造することが可能である。本発明の接着性樹脂成形体は、例えば、下記の1~4に挙げるような方法で、被着体と積層し、加熱により、好ましくは、加熱及び加圧により、各種の被着体と接着することが可能である。1被着体の片面に、接着性樹脂成形体を積層して接着する方法。2被着体の両面に、それぞれ別の接着性樹脂成形体を積層して接着する方法。3接着性樹脂成形体の両面に、それぞれ別の被着体を積層して接着する方法。4複数の接着性樹脂成形体と、複数の被着体とを、交互に積層して接着する方法。積層体本発明の積層体は、基材の少なくとも片面に、本発明の接着性樹脂組成物からなる接着性樹脂層が積層されてなるものである。前記接着性樹脂層が、基材の片面または両面に設けられることにより、前記接着性樹脂層を用いて、被着体と接着することができる。基材としては、基材自体に接着性を有する必要はなく、前記接着性樹脂層と接着可能なものが好ましい。金属、ガラス、プラスチックなどの各種の基材が挙げられる。基材が、熱可塑性樹脂からなる場合は、接着性樹脂組成物の押出成形を、共押出法により行うことが可能である。また、接着性樹脂組成物の押出成形を、押出ラミネート法によって行うことも、可能である。共押出法によって積層体を製造する場合は、積層された複数の樹脂層のうち、少なくとも片方の表面層が、本発明の接着性樹脂組成物からなる接着性樹脂層となるようにする。本発明の接着性樹脂積層体が、片方の表面層のみ基材の片面のみに前記接着性樹脂層を有する場合は、例えば、上記の1または2に挙げるような方法で、被着体と接着することが可能である。また、本発明の接着性樹脂積層体が、両方の表面層基材の両面に前記接着性樹脂層を有する場合は、例えば、上記の1~4に挙げるような方法で、被着体と接着することが可能である。以下、実施例をもって、本発明を具体的に説明する。接着性樹脂フィルムの製造表1に示す組成により、各実施例および比較例のフィルムを製造した。フィルムの製造は、まず、酸変性ポリオレフィン樹脂Aとポリアミド樹脂Bとを溶融混練し、得られた樹脂Cのペレットを作製し、続けてそのペレットとエポキシ基含有樹脂Dを溶融混練後、押出成形により150μmの厚さのフィルム状に成形する方法により実施した。なお、表1において用いた略語の意味は、次のとおりである。<酸変性ポリオレフィン樹脂A>MAH-PP無水マレイン酸変性ポリプロピレンρ=0.896g/cm3、Tm=140°C、MFR=7.0<ポリアミド樹脂B>PA1ナイロン6Tm=220°C、Mn=11,000PA2ナイロン12Tm=180°C、Mn=12,000<エポキシ基含有樹脂D>E1フェノキシ樹脂のYP-55UビスフェノールA型、重量平均分子量40,000-45,000、新日鐡化学株式会社製、商品名、1分子中に2個のエポキシ基を有するE2エチレン―グリシジルメタクリレート共重合体Tm=87°C、MFR=380、GMA含有量=19質量、1分子中に多数のエポキシ基を有するE3エチレン―グリシジルメタクリレート共重合体Tm=103°C、MFR=3、GMA含有量=12質量、1分子中に多数のエポキシ基を有する接着強度の評価方法JISZ1526に準じて、作製した接着性樹脂フィルムと、厚さが40μmのアルミ箔とをヒートシールし、得られたヒートシール部の接着強度を、引張速度300mm/分、幅15mmにて測定した。ヒートシール条件は、140°C、160°C、180°C、200°Cのうちのいずれかの温度において、圧力0.2MPaで3秒間加熱および加圧するものである。フィルム外観の評価方法押出成形で作製した接着性樹脂フィルムをロールに巻き取り回収し、このロールからフィルムを再び繰り出したときのフィルムの外観を確認し、フィッシュアイ未溶融ゲルが発生していないものを○、フィッシュアイが発生するものを×と評価した。表2に示すように、本発明実施例1~6によれば、無水マレイン酸変性ポリプロピレンMAH-PPをベース樹脂主成分とする接着性フィルムにおいて、エポキシ基含有樹脂と共にポリアミド樹脂を使用したことにより、無水マレイン酸変性ポリプロピレンのみの場合比較例1よりも高い接着強度が得られた。また、本発明実施例1~6によれば、フィルムにフィッシュアイがなく、良好な外観が得られた。無水マレイン酸変性ポリプロピレンにエチレン―グリシジルメタクリレート共重合体のみをブレンドした場合比較例2、押出機内でゲルが発生したためか、フィルムにフィッシュアイが多発し、フィルムの外観が非常に悪くなった。また、接着強度は向上せず逆に低下した。"